Brevet FR2962937A1 — publié le 20120127

Article comprenant un revêtement sol-gel muni d'un décor fonctionnel et procédé de fabrication d'un tel article. La présente invention concerne de manière générale des articles comportant une surface recouverte d'un revêtement sol-gel muni d'un décor fonctionnel. La présente invention concerne également un procédé de fabrication de tels articles. Les articles concernés par la présente invention peuvent notamment être des articles culinaires tels que des poêles, des casseroles, ou des sauteuses, des grilles de barbecues, des semelles de fers à repasser, ou encore des plaques de lisseurs à cheveux. Par décor fonctionnel, on entend, au sens de la présente invention, un décor permettant de guider l'utilisateur de 15 l'article dans son utilisation. Par revêtement sol-gel, on entend au sens de la présente invention un revêtement synthétisé par voie sol-gel à partir d'une solution à base de précurseurs en phase liquide, qui se transforme en un solide par un ensemble de réactions chimiques 20 (hydrolyse et condensation), à basse température. Le revêtement ainsi obtenu peut être soit organo-minéral, soit entièrement minéral. Par revêtement organo-minéral, on entend au sens de la présente invention, un revêtement dont le réseau est 25 essentiellement inorganique, mais qui comporte des groupements organiques, notamment en raison des précurseurs utilisés et de la température de cuisson du revêtement. Par revêtement entièrement minéral, on entend, au sens de la présente invention, un revêtement constitué d'un matériau 30 entièrement inorganique, exempt de tout groupement organique. Un tel revêtement peut également être obtenu par voie sol-gel avec une température de cuisson d'au moins 400°C, ou à partir de précurseurs de type tétraéthoxy-silane (TEOS) avec une température de cuisson qui peut être inférieure à 400°C. 35 Dans le domaine revêtements sol-gel, on connaît notamment ceux obtenus à partir d'alcoxydes métalliques à base de silicium (silanes) ou à base d'aluminium (aluminates). Ces revêtements ont actuellement un développement important dans le domaine des articles culinaires, et en particulier à titre de revêtements antiadhésifs recouvrant la surface interne de cuisson. Ces revêtements antiadhésifs, qui sont synthétisés par voie sol-gel à partir de précurseurs de type polyalcoxylate métallique, ont un réseau hybride, généralement de silice avec des groupements alkyles greffés. Par rapport aux revêtements traditionnels antiadhésifs pour articles culinaires à base de polytétrafluoroéthylène (PTFE), ce type de revêtement obtenu par voie sol-gel présente comme principal avantage une très bonne tenue à des températures supérieures à 300°C. Une formulation de ce type de revêtement est décrite dans la demande internationale W0°2008/010639. Il s'agit en particulier d'un revêtement formé par voie sol-gel à partir d'une composition à base de silane, ce revêtement étant appliqué sur un substrat en aluminium anodisé destiné à servir d'article culinaire. Par ailleurs, la demanderesse a aussi développé un revêtement de ce type destiné à des articles culinaires. Ainsi, les demandes internationale WO 2008/142327 et européenne EP 2 139 964, appartenant à la demanderesse, un revêtement formé par voie sol-gel à partir d'une composition à base d'au moins un alcoxyde métallique et d'un oxyde métallique colloïdal, dans laquelle est ajoutée une très faible quantité d'huile de silicone. Le revêtement ainsi formé est non seulement résistant à haute température, mais il est également apte à supporter un passage de plusieurs minutes à la flamme d'un bec bunsen (dont la température est supérieure à 600°C) et de retrouver ensuite rapidement son caractère hydrophobe. Les demandes de brevet internationale WO 2007/104528 et européenne EP 1 835 002 appartenant à la société CERASOL HONG KONG LDT spécialisée dans la recherche et développement de revêtements céramiques pour des applications domestiques et industrielles, décrit la formulation et le procédé de fabrication d'un revêtement antiadhésif ayant une résistance à l'abrasion, une dureté et une tenue à l'usure améliorés par rapport à un revêtement PTFE. Il s'agit d'un revêtement bicouche constitué d'un primaire composé de silice colloïdale, d'organoalkoxysilanes avec éventuellement un polydiméthylsiloxane (PDMS), et d'une couche de finition transparente composé de silice colloïdale d'organoalkoxysilanes dont un fluoroalkoxysilane pour apporter de l'anti-adhésivité et éventuellement un PDMS. Enfin, la demande de brevet CN 101502378 décrit de façon détaillée la formulation d'un revêtement pour articles culinaires permettant de réduire, voire de supprimer l'oxydation des huiles comestibles. Il s'agit d'un revêtement formé par voie sol-gel à partir d'une composition à base de méthyltriméthoxysilane (MTMS) ou de méthyltriéthoxysilane (MYES) et d'une dispersion d'alumine colloïdale, chargée avec différentes charges inorganiques dont une poudre d'argent nana permettant de stopper le mécanisme d'oxydation des huiles. Aucun de ces revêtements de type sol-gel connus de l'art antérieur n'est muni d'un indicateur fonctionnel, c'est-à-dire un indicateur permettant d'accompagner et de guider l'utilisateur de l'article sur lequel le revêtement en question est déposé. La présente invention vise à proposer au consommateur un article comprenant un revêtement synthétisé par voie sol-gel, doté d'un décor fonctionnel permettant de le guider dans son utilisation. Plus particulièrement, la présente invention a pour objet un article comprenant un support comprenant deux faces opposées, et un revêtement sol-gel recouvrant l'une au moins des faces dudit support, ledit revêtement sol-gel se présentant sous forme d'un film continu d'un matériau sol-gel comprenant une matrice d'au moins un polyalcoxylate métallique et au moins 5 % en poids par rapport au poids total du revêtement d'au moins un oxyde métallique dispersé dans ladite matrice. Selon l'invention, le revêtement sol-gel est muni d'un décor fonctionnel se présentant sous forme d'au moins une couche discontinue comprenant au moins une substance chimique optiquement non transparente. Dans le cadre de la présente invention, l'indicateur fonctionnel est un élément différenciant, actif ou passif, présentant une couleur et/ou une brillance différentes du revêtement sol-gel au moins à une température donnée. Dans le cas d'un indicateur fonctionnel passif, cette (ou ces) différence(s) est (sont) thermostable(s) (c'est-à-dire n'évoluant pas lorsque la température de l'article évolue), qui peut par exemple consister en une graduation, ou encore une marque aidant au positionnement des aliments s'il s'agit d'un article culinaire. Dans le cas d'un indicateur fonctionnel actif, cette (ou ces) différence(s) est (sont) thermochrome(s) (c'est-à-dire évoluant lorsque la température de l'article évolue), qui peut donc d'indiquer à l'utilisateur de l'article la température atteinte par le revêtement en cours d'utilisation. Ainsi, un indicateur fonctionnel thermochrome présente un intérêt dans le cas d'un article culinaire, où un bon contrôle de la température lors de la cuisson des aliments est nécessaire pour des raisons sanitaires et gustatives (par exemple pour saisir un steak sur un grill ou dans une poêle), et pour limiter les surchauffes ponctuelles fragilisant le revêtement de l'article culinaire. Dans le cas d'un lisseur à cheveux, un indicateur fonctionnel thermochrome permet à l'utilisateur de connaître la température d'utilisation optimale du lisseur. Enfin, dans le cas d'un fer à repasser, un indicateur fonctionnel thermochrome permet d'éviter par exemple tout risque de brûlure avec la semelle chaude (notamment lorsque le fer a atteint sa température de fonctionnement et que le voyant lumineux du thermostat s'éteint). A titre de substances chimiques optiquement non transparentes utilisables dans la couche de décor selon l'invention, on peut ainsi citer les pigments thermostables, les pigments thermochromes, les paillettes, et leurs mélanges. Un indicateur fonctionnel passif au sens de la présente invention ne comprendra que des pigments ou des paillettes thermostables à titre de substances chimiques optiquement non transparentes. Par contre, un indicateur fonctionnel actif au sens de la présente invention comprendra nécessairement à titre de substances chimiques optiquement non transparentes une composition pigmentaire thermochrome, avec au moins un pigment thermochrome, qui est de préférence semi-conducteur (SC). De manière avantageuse, le décor comporte au moins deux couches discontinues partiellement superposées. Selon un mode de réalisation de l'invention, la surface intérieure du support est recouverte, au moins partiellement par un décor discontinu comprenant une pluralité de motifs, qui se répartissent en deux catégories : ^ des motifs qui comprennent un pigment thermochrome s'assombrissant avec la montée en température (par exemple l'oxyde ferrique), et ^ des motifs qui comprennent un pigment thermochrome s'éclaircissant avec la température (par exemple un mélange pigmentaire constitué de rouge de pérylène et d'un pigment noir de grade alimentaire tel que le FA1120 de FERRO). Selon un autre mode de réalisation de l'invention, cette composition pigmentaire thermochrome pourra comprendre : o des grains pigmentaires composites à structure coeur-enveloppe, dont le diamètre est compris entre 20 nm et 25000 nm et qui comprennent chacun : ^ un coeur comprenant un pigment SC thermochrome liposensible à chaud (c'est-à-dire susceptible de se dégrader à chaud en contact d'une huile ou d'une graisse), et ^ une enveloppe solide, transparente et continue, qui est constituée par un matériau minéral (qui est de préférence une coque en silice) ou un matériau hybride organo-minéral, et o de manière optionnelle au moins un pigment thermostable, se trouvant à l'intérieur ou à l'extérieur 35 des grains pigmentaires composites, le pigment thermostable étant tel que défini précédemment. Avantageusement, le décor est disposé entre le support et le revêtement sol-gel, qui est transparent, pour laisser une visibilité parfaite du décor tout en le protégeant de l'abrasion et/ou de l'usure et en lui apportant ses propriétés anti-adhérentes. Avantageusement, le décor est disposé sur le revêtement sol-gel. Dans ce mode de réalisation, le revêtement sol-gel doit être bien adhérent au support et lui conférer toutes ses propriétés mécaniques (notamment en termes de dureté, et de résistance à la rayure). De préférence, dans ce mode de réalisation, le décor est recouvert d'une couche continue de finition transparente, qui comporte à titre de liant un matériau sol-gel comprenant une matrice formée à partir d'au moins un polyalcoxylate métallique et au moins 5% en poids par rapport au poids total du revêtement d'au moins un oxyde métallique colloïdal dispersé dans ladite matrice. Cette couche de finition sert à protéger le décor de l'abrasion et confère à l'ensemble du revêtement (c'est-à-dire le revêtement sol-gel, le décor et la couche de finition) ses propriétés anti-adhérentes. Par revêtement transparent (qu'il s'agisse notamment du revêtement sol-gel ou de la couche de finition), on entend, au sens de la présente demande, un revêtement laissant apparaitre tout ou partie du décor. A titre de polyalcoxylate métallique utilisable à titre de liant dans le revêtement ainsi que dans la couche de finition, on peut notamment citer les polyalcoxysilanes, les aluminates, les titanates, les zirconates, les vanadates, les borates et leurs mélanges. A titre d'oxyde métallique colloïdal utilisable dans le revêtement ainsi que dans la couche de finition, on peut notamment citer la silice, l'alumine, l'oxyde de cérium, l'oxyde de zinc, l'oxyde de vanadium et l'oxyde de zirconium. Les oxydes métalliques colloïdaux préférés sont la silice et l'alumine. De préférence, le décor est exempt de liant thermostable. Dans ce cas, pour certains types d'applications, l'ajout d'additifs de formulation peut s'avérer alors nécessaire pour adapter les propriétés de la composition au procédé d'application. Ainsi, pour des applications par sérigraphie ou tampographie, la présence d'au moins un épaississant est nécessaire dans la composition de la ou des couches du décor, cet épaississant peut être soit de nature organique (base uréthane, base acrylique, base cellulose...) ou inorganique (silice pyrogénée, Laponite®...). D'autres modes d'applications du décor sont possibles, notamment par pulvérisation, au rideau, au rouleau, au trempé, au pinceau, etc. La compatibilité d'un décor sans liant avec la ou les couches adjacentes (en l'occurrence la couche de revêtement sol-gel et, le cas échéant, la couche de finition) est parfaite : absence de problème de mouillabilité lors de l'application de la couche de surface sur le décor et absence de problème de clivage des couches après cuisson. En coutre, la composition d'une couche de décor sans liant est facilement adaptable à différents procédés d'application, tout restant stable dans le temps. Toutefois, le décor peut aussi comporter au moins un liant thermostable à au moins 300°C, compatible avec le matériau sol-gel du revêtement, et le cas échéant, de celui de la couche de finition. A titre de liant thermostable utilisable dans la couche de décor, on peut notamment citer : ^ les matériaux sol-gel comprenant une matrice formée à partir d'au moins un polyalcoxylate métallique et au moins 5% en poids par rapport au poids total du revêtement d'au moins un oxyde métallique colloïdal dispersé dans ladite matrice, et ^ les résines silicones et les résines polyester-35 silicone. On peut envisager différents types d'articles conformes à l'invention, de différentes formes et réalisées dans différents matériaux. Ainsi, le support peut être en un matériau choisi parmi les métaux, le bois, le verre, les céramiques et les matières plastiques. De préférence, le support sera un support métallique en aluminium anodisé ou non, ou en aluminium poli, brossé ou microbillé, sablé, traité chimiquement ou en acier inoxydable poli, brossé ou microbillé, ou en fonte, ou en cuivre martelé ou poli. En ce qui concerne la forme, le support doit présenter 10 la forme finale de l'article, car il ne peut être embouti après dépôt du revêtement sol-gel. Dans le domaine culinaire, on peut par ailleurs envisager différentes formes de support, et notamment des, ou des articles culinaires en tant que tels, destinés ou non à la 15 cuisson d'aliments, avec : ^ une première des faces opposées est une face intérieure concave destinée à être disposée du côté d'aliments susceptibles d'être introduits dans l'article, et 20 ^ une seconde des faces opposées est une face extérieure convexe destinée à être disposée du côté d'une source de chaleur. A titre d'exemples non limitatifs d'articles culinaires conformes à la présente invention, on citera notamment des 25 articles culinaires tels que les casseroles et les poêles, les woks et les sauteuses, les crêpières, les grills, les moules et plaques pour la pâtisserie, les plaques et grilles de barbecue. On peut également envisager d'autres types de supports 30 qui ne sont pas limités au seul domaine culinaire. Ainsi, on peut également envisager à titre d'articles conformes à l'invention des articles électroménagers, ou encore des composants en matière plastique pour l'automobile ou le flaconnage. 35 La présente invention a encore pour objet un procédé de fabrication d'un article selon l'invention, comprenant les étapes successives suivantes . a) la fourniture d'un support métallique en forme comprenant deux faces opposées, puis b) la réalisation d'un revêtement sol-gel sur l'une au moins des faces du support, qui comprend les étapes 5 successives suivantes . - b1) la préparation d'une composition sol-gel SG comprenant au moins un oxyde métallique colloïdal et au moins un précurseur de type oxyde métallique ; - b2) l'application, sur tout ou partie de l'une au 10 moins des faces dudit support, d'au moins une couche de la composition sol-gel SG ayant une épaisseur d'au moins 5 pm ; puis - b3) la cuisson de ladite couche de composition sol-gel SG pour obtenir un revêtement sol-gel d'au moins 1 pm 15 d'épaisseur, ledit procédé étant caractérisé en ce qu'il comporte en outre une étape de réalisation d'un décor fonctionnel comprenant l'application d'au moins une couche de décor comprenant au moins une substance chimique optiquement non 20 transparente, soit sur l'une au moins des faces du support (2) préalablement à l'étape b) de réalisation du revêtement (3) sol-gel, soit sur le revêtement (3) sol-gel, ladite composition présentant une viscosité minimale de 1,5 Pa.s. L'oxyde métallique est tel que défini ci-dessus. Il 25 s'agit de préférence d'un oxyde métallique colloïdal choisi parmi la silice colloïdale et/ou l'alumine colloïdale. On utilise de préférence à titre de précurseur un alcoxyde métallique choisi dans le groupe constitué par : - les précurseurs répondant à la formule générale M1(OR1) 30 - les précurseurs répondant à la formule générale M2 (OR2) (n-1)R2' , et - les précurseurs répondant à la formule générale M3 (OR3) (n-2)R3'2, avec : 35 RI, R2, R3 ou R3' désignant un groupement alkyle, R2' désignant un groupement alkyle ou phényle, n étant un nombre entier correspondant à la valence maximale des métaux MI, M2 ou M3, M1 M2 ou M3 désignant un métal choisi parmi Si, Zr, Ti, Sn, Al, Ce, V, Nb, Hf, Mg ou Ln, Avantageusement, l'alcoxyde métallique de la solution SG est un alcoxysilane. A titre d'alcoxysilanes utilisables dans la solution SG du procédé de l'invention, on peut notamment citer le méthyltriméthoxysilane (MTMS), le tétraéthoxysilane (TEOS), le méthyltriéthoxysilane (MYES), le diméthyldiméthoxysilane, et leurs mélanges. De manière préférée, on utilisera les alcoxysilanes MIES et TEOS, car ils présentent l'avantage de ne pas contenir de groupements méthoxy. En effet l'hydrolyse des méthoxy conduit à la formation de méthanol dans la formulation sol-gel, ce qui compte tenu de son classement toxique nécessite des précautions supplémentaires lors de l'application. A contrario l'hydrolyse des groupements éthoxy ne génère que de l'éthanol possédant un classement plus favorable et donc des prescriptions d'utilisations moins contraignantes pour le revêtement sol-gel. Selon un mode de réalisation préféré du procédé selon l'invention, on applique b) le décor sur le revêtement sol-gel, puis on applique c) sur ledit décor et préalablement à l'étape b3) de cuisson, une couche continue de finition transparente, en réalisant les étapes successives suivantes : - cl) la préparation d'une composition sol-gel transparente SG' comprenant au moins un oxyde métallique colloïdal et au moins un précurseur de type oxyde métallique ; - c2) l'application, sur le décor et sur les parties du revêtement sol-gel non recouvertes par le décor, d'au moins une couche de la composition sol-gel SG' ayant une épaisseur d'au moins 1 }gym à l'état humide ; puis on réalise la cuisson b3) des couches composition sol-gel SG et SG' pour obtenir, sur le décor une couche de finition 35 transparente d'au moins 0,1 pm d'épaisseur. Les cuissons des couches de revêtement sol-gel et de finition sont donc simultanées. L'invention est illustrée plus en détail dans les exemples suivants. Dans les exemples, sauf indication contraire, tous les pourcentages et parties sont exprimés en poids. Avantageusement, le décor est exempt de liant thermostable et comporte à titre d'épaississant un polyélectrolyte anionique à raison de 2 % et 20 % en poids par rapport au poids total du décor. EXEMPLES Produits Couche de décor Pigments thermostables 15 ^ oxyde de titane commercialisé par la société Dupont sous la dénomination TiPure, ^ pigment rouge commercialisé par la société BASF sous la dénomination K3911, ^ ou tout autre pigment résistant à une température égale 20 ou supérieure à 200°C, Pigment thermochrome ^ Oxyde ferrique Fe2O3 commercialisé par la société Bayer sous la dénomination Bayferrox. ^ Rouge de pérylène, associé à un pigment noir 25 [thermostable de grade alimentaire (FAl220 de Ferro) Epaississant : copolymère d'acide méthacrylique et d'ester acrylique solvant : propylène glycol. Couches de revêtement de base et de finition 30 silice colloïdale sous forme de solution aqueuse à 30% de silice, commercialisée par la société Clariant sous la dénomination commerciale Klebosol, ^ Isopropanol ^ pigments noirs de grade alimentaire commercialisés par 35 la société FERRO sous la dénomination commerciale FAl220. ^ précurseur de polymérisation sol-gel : méthyltriéthoxysilane MIES ;10 ^ acide organique : acide acétique. EXEMPLE 1 : Réalisation de trois exemples d'articles culinaires selon l'invention On réalise un récipient de cuisson conforme à l'invention de la manière décrite ci-après, en faisant référence aux figures annexées données à titre d'exemples non limitatifs . la figure 1 est une vue en coupe transversale d'un premier exemple de récipient de cuisson selon l'invention, dont la surface interne est munie d'un décor thermochrome disposée sous le revêtement sol-gel transparent, la figure 2 est une vue en coupe transversale d'un deuxième exemple de récipient de cuisson selon l'invention, dont la surface interne est munie d'un décor thermochrome disposée sur le revêtement sol-gel, la figure 3 est une vue en coupe transversale d'un deuxième exemple de récipient de cuisson selon l'invention, dont la surface interne est munie d'un décor thermochrome disposée sur le revêtement sol-gel, une couche de finition recouvrant le décor et le revêtement sol-gel sur lequel est disposée. Les éléments identiques représentés sur les figures 1 à 3 sont identifiés par des références numériques identiques. Sur les figures 1 à 3, on a représenté à titre d'exemple d'article culinaire selon l'invention, une poêle 1 comportant un support métallique 2 sous forme de calotte creuse munie d'une poignée de préhension 6, le support 2 ayant une surface intérieure 21 destinée à être chauffée et à recevoir des aliments en vue de leur cuisson, et une surface extérieure 2 destinée à être disposée sur une source de chaleur. Sur une première variante d'article culinaire selon l'invention illustrée sur la figure 1, la surface intérieure 21, qui a été préalablement au moins dégraissée et dépoussiérée, est recouverte, au moins partiellement par un décor 4 discontinu comprenant une pluralité de motifs 41, 42, qui se répartissent en deux catégories : ^ des motifs 41 qui comprennent l'oxyde ferrique Fe203, qui est un pigment thermochrome s'assombrissant avec la montée en température, et ^ des motifs 42 qui comprennent un mélange pigmentaire thermochrome s'éclaircissant avec la température constitué de rouge de pérylène et de FAl220 Le décor 4 avec ses deux catégories de motifs différents 41, 42 est appliqué par tampographie, conformément au mode de réalisation de la couche de décor décrit à l'exemple 2. Après l'application du décor 4, on applique la couche de revêtement 3 de type sol-gel (qui est transparente dans cette variante de réalisation car recouvrant le décor) sur le décor 4 et les parties de la surface intérieure 21 du support 2 qui ne sont pas recouvertes pas les motifs 41, 42 du décor 4, conformément au procédé de réalisation décrit à l'exemple 3. Pour favoriser l'adhérence du revêtement 3 de type sol-gel 3 sur la surface intérieure 21 du support 2, celle-ci est préalablement traitée (par exemple par sablage) de façon à augmenter sa surface spécifique. La deuxième variante d'article culinaire selon l'invention, qui est illustrée sur la figure 2, se différencie de la première variante (illustrée sur la figure 1) en ce que le décor 4, est disposé non pas sous mais sur le revêtement 3 de type sol-gel, qui n'est donc pas nécessairement transparent dans ce cas. Typiquement, il peut comporter des pigments noirs de grade alimentaire tels que le FAl220. La troisième variante d'article culinaire selon l'invention, qui est illustrée sur la figure 3, se différencie de la deuxième variante (illustrée sur la figure 2) en ce qu'une couche de finition 5 transparente est appliquée sur le décor 4 et les parties du revêtement 3 de type sol-gel qui ne sont pas recouvertes pas les motifs 41, 42 du décor 4, conformément au procédé de réalisation décrit à l'exemple 4. EXEMPLE 2 : réalisation d'une couche de décor 4 On prépare préalablement deux pâtes pigmentaires comme suit . ^ la première pâte pigmentaire est obtenue en dispersant 50 g d'oxyde ferrique Fe203, dans 100 g d'eau, tandis que la deuxième pâte pigmentaire est obtenue en dispersant 35 g de rouge de pérylène et 15 g de FAl220 dans 100 g d'eau. La composition (ou formule) de chacun des motifs 41, 42 ne diffère que par la nature des pigments utilisés, et donc de la pâte pigmentaire utilisée. Chaque composition comprend donc une de pâte pigmentaire, diluée avec de l'eau et un mélange de solvants plus lourds tels que le propylène glycol pour maitriser le séchage de la formule. On obtient donc deux dispersions, qui sont chacune ensuite épaissies de manière suffisante grâce à un polyélectrolyte anionique (copolymère d'acide méthacrylique et d'ester acrylique) pour avoir une rhéologie adaptée à une application par tampographie. Les deux compositions épaissies ainsi obtenues (l'une à base de la première pâte pigmentaire, et l'autre à base de la deuxième pâte pigmentaire) sont appliquées, sous forme de motifs contigus en au moins une couche : ^ soit directement sur la surface intérieure 21 du support 2, conformément à la première variante d'article culinaire selon l'invention illustrée sur la figure 1, ^ soit sur le revêtement 3 de type sol-gel, conformément aux deuxième et troisième variantes d'article culinaire selon l'invention illustrées sur les figures 2 et 3. Dans le cas d'une application en plusieurs couches de 30 ces compositions épaissies, chaque couche est séchée avant l'application de la suivante. Ces deux compositions épaissies sont appliquées dans des zones contigües pour améliorer la lisibilité de la zone de virage (c'est-à-dire une plus grande facilité pour le lecteur 35 à la compréhension de l'indication donnée par les motifs 41, 42 thermochromes). EXEMPLE 3 : réalisation de la couche 3 de revêtement sol-gel. Une composition sol-gel est préparée sous la forme d'un bi-composant comprenant une partie A et une partie B : - la partie A comprend une dispersion de silice colloïdale, d'eau pour permettre l'hydrolyse des précurseurs métalliques de la partie B, d'isopropanol pour permettre une bonne comptabilisation des parties A et B et de pigments noir de grade alimentaire. - la partie B comporte à titre de précurseur sol-gel du méthyltriéthoxysilane, qui permet la formation de la matrice du revêtement en ne rejetant que de l'éthanol (qui est un composé organo-volatil (COV) non toxique, contrairement au méthyltriméthoxysilane qui conduit à la formation de méthanol, qui est un COV toxique), ainsi que l'acide acétique permettant de catalyser la réaction sol-gel. Ces deux parties A et B peuvent se conserver pendant plus de 6 mois sous cette forme séparée. Puis, les parties A et B sont réunies dans un mélangeur pour créer un mélange intime et permettre l'initiation de la réaction d'hydrolyse. Il est ensuite nécessaire de laisser mâturer le mélange pendant au moins 24 heures avant l'application proprement dite, de manière à faire progresser suffisamment les réactions d'hydrolyse et de condensation. La durée de vie en pot du mélange est d'au moins 72 heures. Puis, le mélange est filtré sur une grille en acier inoxydable ayant des orifices de 40 microns de diamètre avant d'être appliqué, au pistolet pneumatique, en au moins une couche d'épaisseur de 5 à 50 microns : ^ soit directement et intégralement sur la surface intérieure 21 du support 2 conformément aux deuxième et troisième variantes de réalisation (respectivement illustrées sur les figures 2 et 35 3), ^ soit sur le décor 4 et les parties de la surface intérieure 21 du support 2 qui ne sont pas recouvertes pas les motifs 41, 42 du décor 4, conformément à la première variante de réalisation illustrée sur la figure 1. Dans le cas d'une application en plusieurs couches, chaque couche est séchée avant l'application de la suivante. On obtient une couche 3 de revêtement, qui est ensuite soumis à une cuisson à 250°C pendant 15 minutes. EXEMPLE 4 : réalisation de la couche de finition 5 Une couche de finition 5 est réalisée de la même façon que la couche de revêtement 3 sol-gel, la seule différence étant qu'elle doit rester transparente. La formulation des parties A' et B' (correspondant respectivement aux parties A et B de l'exemple 3), le mode opératoire et l'application sont identiques à ceux décrits dans l'exemple 3. Les groupements méthyle de la matrice du revêtement à base de méthyltriéthoxysilane OK confèrent à cette couche 5 des propriétés antiadhésives. Ces propriétés peuvent être améliorées par l'ajout d'huile de silicone dans la couche de finition 5, comme décrit dans la demande de brevet européen EP 2 139 964. Une fois toutes les couches appliquées et séchées, l'article 1 est cuit à 250 °C pendant 15 minutes. Les cuissons du revêtement 3 de type sol-gel et celles de la couche 5 de finition doivent être réalisées simultanément. Bien entendu l'invention n'est pas limitée aux exemples que l'on vient de décrire (principalement des articles culinaires) et il est possible d'envisager d'autres types d'articles chauffants (par exemple des semelles de fers à repasser, plaques de grilles de barbecues etc.) sans sortir du cadre de l'invention. REVENDICATIONS1. Article (1) comprenant un support (2) comprenant deux faces opposées (21, 22), et un revêtement (3) sol-gel recouvrant l'une au moins des faces (21, 22) dudit support (2), ledit revêtement (3) sol-gel se présentant sous forme d'un film continu d'un matériau comprenant une matrice formée à partir d'au moins un polyalcoxylate métallique et d'au moins 5 % en poids par rapport au poids total du revêtement (3) d'au moins un oxyde métallique dispersé dans ladite matrice, caractérisé en ce que ledit revêtement (3) sol-gel est muni d'un décor fonctionnel (4) se présentant sous forme d'au moins une couche discontinue comprenant au moins une substance chimique optiquement non transparente. 2. Article selon la revendication 1, caractérisé en ce que le décor (4) est disposé entre le support (2) et la couche de revêtement (3), qui est transparente. 3. Article selon la revendication 1, caractérisé en ce 20 que le décor (4) est disposé sur le revêtement (3) sol-gel. 4. Article selon la revendication 3, caractérisé en ce que le décor (4) est recouvert d'une couche continue de finition (5) transparente, qui comporte à titre de liant un 25 matériau sol-gel comprenant une matrice formée à partir d'au moins un polyalcoxylate métallique et au moins 5% en poids par rapport au poids total du revêtement d'au moins un oxyde métallique colloïdal dispersé dans ladite matrice. 30 5. Article (1) selon l'une quelconque des revendications 1 à 4, caractérisé en ce que le décor (4) comporte au moins deux couches discontinues partiellement superposées. 6. Article (1) selon l'une quelconque des revendications 35 1 à 5, caractérisé en ce que le décor (4) est exempt de liant thermostable. 7. Article (1) selon l'une quelconque des revendications 1 à 5, caractérisé en ce que le décor (4) comporte au moins un liant thermostable à au moins 300°C, qui est compatible avec le matériau sol-gel du revêtement (3) sol-gel, et le cas échéant, de celui de la couche (5) de finition. 8. Article (1) selon la revendication 7, caractérisé en ce que le décor (.4) comporte à titre de liant un matériau sol-gel comprenant une matrice formée à partir d'au moins un 10 polyalcoxylate métallique et au moins 5% en poids par rapport au poids total du revêtement d'au moins un oxyde métallique colloïdal dispersé dans ladite matrice. 9. Article (1) selon la revendication 7, caractérisé en 15 ce que le décor (4) comporte à titre de liant une résine silicone ou une résine polyester silicone. 10. Article (1) selon l'une quelconque des revendications 1 à 9, caractérisé en ce que substance chimique optiquement 20 non transparente est choisis parmi les pigments thermostables, les pigments thermochromes, les paillettes, et leurs mélanges. 11. Article (1) selon la revendication 10, caractérisé en ce que le décor (4) comporte, à titre de substance chimique 25 optiquement non transparente une composition pigmentaire thermochrome, avec au moins un pigment thermochrome, qui est de préférence semi-conducteur (SC). 12. Article (1) selon la revendication 11, caractérisé en 30 ce que ladite composition pigmentaire thermochrome comprend : o des grains pigmentaires composites à structure coeur-enveloppe, dont le diamètre est compris entre 20 nm et 25000 nm et qui comprennent chacun : ^ un coeur comprenant au moins un pigment SC 35 thermochrome liposensible à chaud, et ^ une enveloppe solide, transparente et continue, qui est constituée par un matériau minéral ou un matériau hybride organo-minéral. 13. Article (1) selon la revendication 12, caractérisé en ce que ladite composition pigmentaire thermochrome comprend en outre au moins un pigment thermostable, se trouvant à l'intérieur ou à l'extérieur des grains pigmentaires composites. 14. Article (1) selon la revendication 12 ou 13, caractérisé en ce que l'enveloppe des grains pigmentaires 10 composites est une coque de silice. 15. Article (1) selon l'une quelconque des revendications 1 à 14, caractérisé en ce qu'il constitue un article culinaire (1) dont une des faces opposées est une face intérieure (21) 15 concave destinée à être disposée du côté d'aliments susceptibles d'être introduits dans ledit article (1), et une seconde desdites faces opposées est une face extérieure (22) convexe destinée à être disposée vers une source de chaleur. 20 16. Article (1) selon l'une quelconque des revendications 1 à 15, caractérisé en ce que le support (2) est en un matériau choisi parmi les métaux, le bois, le verre, les céramiques et les matières plastiques. 25 17. Article (1) selon la revendication 16, caractérisé en ce que le support est un support métallique en aluminium anodisé ou non, ou en aluminium poli, brossé ou microbillé, sablé, traité chimiquement ou en acier inoxydable poli, brossé ou microbillé, ou en fonte, ou en cuivre martelé ou poli. 30 18. Procédé de fabrication d'un article (1), comprenant les étapes successives suivantes : a) la fourniture d'un support métallique (2) en forme comprenant deux faces opposées (21, 22), puis 35 b) la réalisation d'un revêtement (3) sol-gel sur l'une au moins des faces (21, 22) dudit support (2), qui comprend les étapes successives suivantes : - bl) la préparation d'une composition sol-gel SG18. Procédé de fabrication d'un article (1), comprenant les étapes successives suivantes . a) la fourniture d'un support métallique (2) en forme 5 comprenant deux faces opposées (21, 22), puis b) la réalisation d'un revêtement (3) sol-gel sur l'une au moins des faces (21, 22) dudit support (2), qui comprend les étapes successives suivantes . - b1) la préparation d'une composition sol-gel SG 10 comprenant au moins un oxyde métallique colloïdal et au moins un précurseur de type oxyde métallique ; - b2) l'application, sur tout ou partie de l'une au moins des faces (21, 22) dudit support (2), d'au moins une couche de la composition sol-gel SG ayant une 15 épaisseur comprise d'au moins 5 pm ; puis - b3) la cuisson de ladite couche de composition sol-gel SG pour obtenir un revêtement (3) sol-gel d'au moins 1 pm d'épaisseur, ledit procédé étant caractérisé en ce qu'il comporte en 20 outre une étape de réalisation d'un décor fonctionnel (4) comprenant l'application d'au moins une couche de décor comprenant au moins une substance chimique optiquement non transparente, soit sur l'une au moins des faces du support (2) préalablement à l'étape b) de réalisation du revêtement (3) 25 sol-gel, soit sur le revêtement (3) sol-gel, ladite composition présentant une viscosité minimale de 1,5 Pa.s. 19. Procédé selon la revendication 18, caractérisé en ce qu'on applique b) le décor (4) sur le revêtement (3) sol-gel, 30 puis on applique c) sur ledit décor (4) et préalablement à l'étape b3) de cuisson, une couche continue de finition (5) transparente, en réalisant les étapes successives suivantes : - c1) la préparation d'une composition sol-gel transparente SG' comprenant au moins un oxyde 35 métallique colloïdal et au moins un précurseur de type oxyde métallique ; c2) l'application, sur le décor (4) et sur les parties du revêtement sol-gel(3) non recouvertes par le décor (4), d'aumoins une couche de la composition sol-gel SG' ayant une épaisseur d'au moins 1 }gym à l'état humide ; puis on réalise la cuisson b3) des couches composition sol-gel SG et SG' pour obtenir, sur le décor (4) une couche de finition (5) transparente d'au moins 0,1 pm d'épaisseur. 20. Procédé selon la revendication 18 ou 19, caractérisé en ce que le décor (4) est exempt de liant thermostable et comporte à titre d'épaississant un polyélectrolyte anionique à raison de 2 % et 20 % en poids par rapport au poids total de du décor (4).